(57)【特許請求の範囲】
【請求項１】
内管内に収容されたキャリア側のベルト本体と、内管と外管との間に収容されたリターン側のベルト本体との底面側に、給気源から供給される空気を吹き付け、その空気の圧力によりベルト本体を浮上させた状態で搬送させるローラレスコンベヤベルトにおいて、
前記ベルト本体に埋設される芯体帆布と下面カバーゴムとの間に、表面に複数の穴を形成した分子量１００万以上の超高分子量ポリエチレンシートを配設し、ベルト本体の加硫成形時に前記超高分子量ポリエチレンシートに形成した複数の穴に溶融したベルト材料を穴に食い込ませて硬化させることにより投錨効果を持たせ、ベルト本体全体を一体的に形成したことを特徴とするローラレスコンベヤベルト。
【請求項２】
前記超高分子量ポリエチレンシートの厚さを、０．０５mm〜１．０mmに範囲に設定した請求項１に記載のローラレスコンベヤベルト。
【発明の詳細な説明】
【０００１】
【発明の属する技術分野】
この発明は、ローラレスコンベヤベルトに係わり、更に詳しくはローラレスコンベヤに用いるベルト本体の幅方向両端部の反り返りを有効に防止させたローラレスコンベヤベルトの改良に関するものである。
【０００２】
【従来の技術】
従来、駆動プーリと従動プーリとに掛け回されたエンドレス状のトラフ型のベルト本体は、駆動プーリと従動プーリとの間に配設された複数本のガイドローラにより支持されて回転駆動している。
このため、ベルト本体はガイドローラとの接触摩擦により走行抵抗があり、定期的に給油をしたり、ガイドローラが摩耗した場合にはローラの交換を行う等、定期的なメンテナンスを行う必要があった。
【０００３】
そこで、メンテナンスフリーを目的として、例えば、図６に示すように、内管１と外管２との内部にキャリア側（搬送側）のベルト本体３とリターン側（戻り側）のベルト本体４とを内装し、キャリア側及びリターン側のベルト本体３，４の底面側から、給気源５から供給される空気Ａを吹き付け、その空気Ａの圧力によりベルト本体３，４を浮上させた状態で搬送させるローラレスコンベヤベルトが知られている。
【０００４】
ところで、従来のローラレスコンベヤのベルト本体３，４は、ガイドローラ上を走行するトラフ型のコンベヤベルトと同様なものを使用しているため、キャリア側のベルト本体３では、ベルト本体３の幅方向両端部３ａ（所謂、耳部と言う）の反り上がり部Ｑａが起きて、エアー漏れが発生し、またリターン側のベルト本体４では、トラフ状に形成しないためにエアー溜Ｑｂまりが発生して、走行抵抗が増加する等の問題があった。
【０００５】
即ち、ベルト本体の幅方向両端部の反り上がり等が起きる原因として、図７に示すようにベルト本体６の断面が、運搬物を載置する表面側の耐摩耗性や耐久性を考慮して、芯体帆布７を挟んで下面側の肉厚ｔに対して上面側の肉厚Ｔを厚くして構成していることが考えられ、一般に市販されているトラフ型のコンベヤベルトの場合には、上面側の肉厚Ｔと下面側の肉厚ｔの比率は、３：１，４：１，５：１等で構成されている。
【０００６】
【発明が解決しようとする課題】
この発明は、かかる従来の課題に着目して案出されたもので、従来のトラフ型のコンベヤベルト内の所定位置に、超高分子量ポリエチレンシートを埋設して一体的に形成することで、キャリア側ではベルト本体の幅方向両端部の反り上がりを防止させることにより、エアー漏れの発生を有効に防止し、またリターン側では、エアー溜まりの発生を防止させて、走行抵抗が増加するのを防止することでベルト本体の蛇行等を有効に防止させたローラレスコンベヤベルトを提供することを目的とするものである。
【０００７】
【課題を解決するための手段】
この発明は上記目的を達成するため、ベルト本体に埋設される芯体帆布と下面カバーゴムとの間に、表面に複数の穴を形成した分子量１００万以上の超高分子量ポリエチレンシートを配設し、ベルト本体の加硫成形時に前記超高分子量ポリエチレンシートに形成した複数の穴に溶融したベルト材料を穴に食い込ませて硬化させることにより投錨効果を持たせ、ベルト本体全体を一体的に形成したことを要旨とするものである。
ここで、前記超高分子量ポリエチレンシートの厚さを、０．０５mm〜１．０mmに範囲に設定するものである。
【０００８】
前記ベルト本体は、加硫成形時に、超高分子量ポリエチレンシートを、芯体帆布の下面側と下面カバーゴムとに一体的に成形加硫したり、超高分子量ポリエチレンシートの表面に、接着剤を塗付して芯体帆布の下面側と下面カバーゴムとに一体的に接着させて形成したり、更に超高分子量ポリエチレンシートの表面に、複数の穴を形成し、ベルト本体の加硫成形時にベルト材料を穴に食い込ませて投錨効果を持たせることにより一体的に形成することが可能である。
【０００９】
また前記超高分子量ポリエチレンシートの厚さは、０．０５mm〜１．０mmの範囲に設定することが好ましく、０．０５以下では、ベルト本体の幅方向両端部の反り上がりを防止させる効果が少なく、また１．０mm以上の場合には、トラフ性が悪くなるからである。
また、分子量は１００万以上、更には４００万〜８００万が好ましい。
この発明は上記のように構成され、ベルト本体に埋設される芯体帆布の下面側と、下面カバーゴムとの間に、超高分子量ポリエチレンシートを配設して、一体的に形成することで、キャリア側及びリターン側ともに、内管と外管に沿ってベルト本体がトラフするため、エアー漏れや、エアー溜まりが無くなり、走行抵抗が低下して安定した走行を図ることが出来るものである。
【００１０】
【発明の実施の形態】
以下、添付図面に基づき、この発明の実施例を説明する。
なお、従来例と同一構成要素は、同一符号を付して説明は省略する。
図１は、一部切欠したローラレスコンベヤ１０の平面図、図２は図１の正面図、図３は図２のＸ部の拡大斜視図、図４は図２のＡーＡ矢視拡大断面図を示し、前記ローラレスコンベヤ１０のベルト本体１１は、ヘッドプーリ１２とテールプーリ１３とにエンドレス状に掛け回されて、ヘッドプーリ１２とテールプーリ１３との間は、内管１と外管２とから成る二重管が設置され、内管１内にはキャリア側（搬送側）のベルト本体１１ａが内装され、また内管１と外管２との間の空間部には、リターン側（戻り側）のベルト本体１１ｂが内装されている。
【００１１】
前記キャリア側及びリターン側のベルト本体１１ａ，１１ｂは、その底面側から、ブロア等の給気源５からエアーダクト５ａ及び内管１及び外管２に形成された複数のエアー吹き出し穴５ｂを介して吹き付けられる空気Ａの圧力によりベルト本体１１ａ，１１ｂを浮上させた状態で搬送させるように構成されている。
なお、上記図１及び図２において、１５は運搬物の投入口，１６はエアーの排出口，１７はダンパ，１８は運搬物のシュート，１９は運搬物の排出口を示している。
【００１２】
前記ローラレスコンベヤ１０のベルト本体１１は、図５に示すように芯体帆布７を挟んで上面カバーゴム８と下面カバーゴム９とで構成され、上面側の上面カバーゴム８の肉厚Ｔと下面側の下面カバーゴム９の肉厚ｔの比率が、例えば、３：１，４：１，５：１等で構成され、芯体帆布７と下面カバーゴム９との間に、超高分子量ポリエチレンシート２０を配置して一体的に形成されている。即ち、芯体帆布７の下面カバーゴム９側と下面カバーゴム９の芯体帆布７側の面との間に、厚さを、０．０５mm〜１．０mmにで分子量１００万以上の超高分子量ポリエチレンシートを配設して一体的に形成してある。
【００１３】
前記超高分子量ポリエチレンシートの厚さは、０．０５mm〜１．０mmの範囲に設定することが好ましく、０．０５以下では、ベルト本体の幅方向両端部の反り上がりを防止させる効果が少なく、また１．０mm以上の場合には、トラフ性が悪くなるからである。
また、分子量は１００万以上、更には４００万〜８００万が好ましい。
前記超高分子量ポリエチレンシート２０を一体的に成形する方法としては、例えば、ベルト本体１１の加硫成形時に、超高分子量ポリエチレンシート２０を、芯体帆布７の下面側と下面カバーゴム９とに一体的に成形加硫したり、または超高分子量ポリエチレンシート２０の表面に、接着剤または粘着剤を塗付して芯体帆布７の下面側と下面カバーゴム９とに一体的に接着させて形成したり、更に超高分子量ポリエチレンシート２０の表面に、複数の穴を形成し、ベルト本体１０の加硫成形時にベルト材料を穴に食い込ませて投錨効果を持たせることにより一体的に形成することが可能である。
【００１４】
前記高分子量ポリエチレンシート２０と、芯体帆布７の下面側及び下面カバーゴム９とを一体的に接着させる場合の未加硫ゴム組成物としては、例えば、天然ゴム，ＳＢＲ，ＢＲ，ＩＲ，ＥＰＤＭの組成物を用いることが出来、また接着剤としての粘着付与剤としては、一般の粘着剤，接着剤等に用いられる任意のものを、例えば、１０〜１００ｐｈｒ程度用いることが出来る。
【００１５】
具体的には、例えば、（ａ）ロジン系樹脂（ガムロジン，トール油ロジン，ウッドロジン等のロジン；水添ロジン，不均化ロジン，重合ロジン，マレイン化ロジン等の基性ロジン；）ロジングリセリンエステル（エステルガム）、水添ロジン・グリセリンエステル等のロジンエステル；及び（ｂ）テルペンフェノール樹脂等の極性基を有する樹脂、や極性基を有しない樹脂、例えばαピネン主体、βピネン主体、ジペンテン（リモネン）主体等のテルペン樹脂；及び芳香族炭化水素変性テルペン樹脂等の天然物及びその誘導体並びに、例えば（ｃ）脂肪族系，脂環族系，芳香族系等の石油樹脂；（ｄ）クロマン・インデン樹脂；（ｅ）スチレン系，置換スチレン系等のスチレン系樹脂等の複合系樹脂や、例えば（ｆ）アルキルフェノール樹脂，ロジン変性フェノール樹脂等フェノール樹脂系樹脂；（ｇ）キシレン樹脂等の縮合系樹脂をあげることが出来る。
【００１６】
また溶剤としては、一般的な溶剤が使用でき、具体例としては、芳香族溶剤（ベンゼン，トルエン，キシレン等）、芳香族・脂肪族混合物（M.S.P.，S.B.P., スワゾール100,スワゾール200,ベンゾールアロー40,H.A.W.S、ホワイトスピリット等) 、脂肪族エステル（ゴム揮発油，酢酸エチル等）、アルコール・ケトン（メタノール、アセトン、メチルエチルケトン、メチルイソブチルケトン）等を挙げることが出来、かかる溶剤の中から特定の溶剤の選択は蒸発速度に従って選ぶことが出来る。
【００１７】
これらの溶剤は、２種類またはそれ以上を混合して使用してもよい。溶媒の添加量は、粘接着剤としての粘度に合わせて決めれば良い。粘度は１０ｃｐｓ〜１０００ｃｐｓ、好ましくは５０〜５００ｃｐｓであり、粘度が１０ｃｐｓ未満では、塗布量が少なく、接着力が不足し、逆に１０００ｃｐｓを超えると、塗布時に取扱い難くなるので好ましくはない。
【００１８】
この発明の実施例において使用されるポリエステルポリオール／イソシアネート系の粘着剤としては、例えば以下のものを挙げることが出来る。
即ち、ポリエステルポリオールとしては、例えば縮合系ポリエステルポリオール、ラクトン系ポリエステルポリオール、ポリカーボネートジオール等があるが、一般的には、縮合系ポリエステルポリオールが多く使用される。
【００１９】
具体的には、アジピン酸とグリコール、トリオールとの脱水縮合反応で得られたものでエチレンアジペート、ブチレンアジペート、ジエチレンアジペート等がある。分子量は３０００以上であるのが好ましく、分子量が３０００未満では、粘着性が不足する傾向にあるので好ましくない。
次に、ベルト本体の平坦性の評価（耳部反り上がり量測定）試験結果と、超高分子量ポリエチレンシートの厚さによるベルト本体の反り上がりの実験結果を、以下の表１，表２に示す。
【００２０】
表１におけるベルト本体の平坦性の評価（耳部反り上がり量測定）試験条件としては、一般の耐摩耗性カバーゴムを使用した幅600 mm, 長さ150 mm,  4プライの補強層から成るベルト本体において、厚さ0.25mmの超高分子量ポリエチレンシートを使用した場合である。
【００２１】
【表１】
0003764766.tif 000002
【００２２】
次に、表２における超高分子量ポリエチレンシートの厚さによるベルト本体の反り上がりの実験条件としては、幅500 mm, 長さ100 mm,  4プライの補強層から成るベルト本体において、厚さ0.130 mm,0.250mm,0.400mmの超高分子量ポリエチレンシートを使用した場合である。なお、＋側はベルト本体の耳部が上側に反り上がる場合、−側はベルト本体の耳部が下側に反りる場合を示している。
【００２３】
【表２】
0003764766.tif 000003
【００２４】
以上の表１及び表２に示す実験結果から、芯体帆布７の下面側と、下面カバーゴム９との間に、超高分子量ポリエチレンシート２０を配設して一体的に形成することで、ベルト本体の耳部が上側に反り上ったり、ベルト本体の耳部が下側に反り量が少なくなることが判る。
【００２５】
【発明の効果】
この発明は、上記のようにベルト本体に埋設される芯体帆布と下面カバーゴムとの間に、表面に複数の穴を形成した分子量１００万以上の超高分子量ポリエチレンシートを配設し、ベルト本体の加硫成形時に前記超高分子量ポリエチレンシートに形成した複数の穴に溶融したベルト材料を穴に食い込ませて硬化させることにより投錨効果を持たせ、ベルト本体全体を一体的に形成したので、キャリア側ではベルト本体の幅方向両端部の反り上がりを防止させることにより、エアー漏れの発生を有効に防止することが出来、またリターン側では、エアー溜まりの発生を防止させて、走行抵抗が増加するのを防止することでベルト本体の蛇行等を有効に防止させることが出来る効果がある。
【図面の簡単な説明】
【図１】一部切欠したローラレスコンベヤの平面図である。
【図２】図１の正面図である。
【図３】図２のＸ部の拡大斜視図である。
【図４】図２のＡーＡ矢視拡大断面図である。
【図５】ベルト本体の断面斜視図である。
【図６】従来のローラレスコンベヤの断面図である。
【図７】従来のベルト本体の断面斜視図である。
【符号の説明】
１  内管                          ２  外管
３，４  ベルト本体                ５  給気源
５ａ  エアーダクト              ５ｂ  エアー吹き出し穴
１０  ローラレスコンベヤ        １１  ベルト本体
１２  ヘッドプーリ              １３  テールプーリ
１４  ベルト本体                １５  運搬物の投入口
１６  エアーの排出口            １７  ダンパ
１８  運搬物のシュート          １９  運搬物の排出口
２０  超高分子量ポリエチレンシート
【図１】
0003764766.tif 000004
【図２】
0003764766.tif 000005
【図３】
0003764766.tif 000006
【図４】
0003764766.tif 000007
【図５】
0003764766.tif 000008
【図６】
0003764766.tif 000009
【図７】
0003764766.tif 000010